ШИХТА ДЛЯ ИЗГОТОВЛЕНИЯ ИЗРАЗЦОВ
MIXTURE FOR MAKING GLAZED TILES

Изобретение относится к области технологии силикатов и касается составов шихты для изготовления печных изразцов, термостойкой керамической плитки.
Известен огнеупорный материал, содержащий, мас.%: муллит 10,0-25,0; корунд 20,0-48,9; глинозем 20,0-30,0; глина или каолин 15,0-25,0; оксид циркония стабилизированный 3,0-10,0 [1].
Задачей изобретения является снижение температуры обжига изделий, полученных из шихты.
Технический результат достигается тем, что шихта для изготовления изразцов, содержащая муллит, корунд, глинозем, каолин, оксид циркония, дополнительно включает костяную золу и фосфат кальция, причем компоненты находятся при следующем соотношении, мас.%: муллит 7,0-9,0; корунд 0,5-1,0; глинозем 0,5-1,0; каолин 62,5-67,5; оксид циркония 11,0-13,0; костяная зола 11,0-13,0; фосфат кальция 1,0-2,0.
В составе шихты могут быть использованы качественные каолины любых месторождений.
В таблице приведены составы шихты для изготовления изразцов.
Таблица
Компоненты
Состав, мас.%:
1
2
Муллит
7,0
9,0
Корунд
0,5
1.0
Глинозем
1,0
0,5
Каолин
67,5
62,5
Оксид циркония
11,0
13,0
Костяная зола
11,0
13,0
Фосфат кальция
2,0
1,0
Размолотые до порошкообразного состояния (остаток не более 2% на сетке 008) компоненты шихты дозируют в требуемых количествах и смешивают. Полученную смесь увлажняют до 19-23% и формуют из нее изделия (изразцы, плитку) требуемой конфигурации, которые сушат до влажности не более 6% и обжигают при температуре 1210-1270°C. По поверхности обожженных изразцов (плитки) выполняют роспись керамическими красками, наносят слой прозрачной глазури и вторично обжигают при температуре 970-1000°C.
Источники информации
1. RU 2132312, C04B 35/101, 1999.